(57)【要約】      （修正有）【課題】光の電波一つ一つに対して発電するようにする効率のよい太陽光発電装置と製造方法を提供する。【解決手段】２のように真空的にした１の様な長い塔の上から小さい穴のたくさん空いた５の様な容器の中に電導体物質やＮ素子やＰ素子を入れて３のように電熱や熱風で溶融させた電導体物質やＮ素子やＰ素子を４のように小さい穴から点滴状に落としていき真空的状態の中を６のように落下していく間に冷やされて球状の電導体物質になって１０の水や比重の重い液体の入った容器の中に入って多くの球状の電導体物質が出来る。【選択図】図１
2018088541.tif 000002
【特許請求の範囲】
【請求項１】
電導体物質を細かく削ったものを細い電導体物質に付着させる、
真空的状態の容器の中に細い電導体物質を吊り下げてプラスの静電気や電気に帯電させて、容器の中の入れ物の中に電導体物質を細かく削った物を入れてマイナスの静電気や電気に帯電させてそれをプラスに帯電して吊るしている細い電導体物質に飛ばして付着させる、
上記記載の細い電導体物質に電導体物質を細かく削ったものを付着させた、その電導体物質を細かく削ったものの表面にＮ素子や又はＰ素子を付着させる、
真空的状態の容器の中に細い電導体物質に電導体物質を細かく削ったものを付着させたものを吊るしてプラスの静電気や電気に帯電させて、容器の中の入れ物の中にはＮ素子か又はＰ素子を入れてマイナスの静電気や電気に帯電させて、その入れ物に電熱線で電気を通してＮ素子か又はＰ素子を溶融させてそれを吊るして有るプラスに帯電している細い電導体物質に細かく削った電導体物質が付着しているその細かく削った電導体物質の表面に飛ばして付着させる、
真空的状態の容器の中に吊るしてプラスの静電気や電気に帯電させて吊るして有る細い電導体物質に細かく削った電導体物質を付着してその細かく削った電導体物質の表面にＮ素子を付着させている場合には真空的状態の容器の中の入れ物の中にはＰ素子を入れてマイナスの静電気や電気に帯電させて、電熱線に電気を通してＰ素子を溶融させてプラスに帯電して吊るして有る細い電導体物質に付着している細かく削った電導体物質の表面にＮ素子が付着している表面に飛んでいってＰ素子を付着させてＮ素子とＰ素子の２断層にしてある、
真空的状態の容器の中に吊るして有るプラスの静電気や電気に帯電させた細い電導体物質に細かく削った電導体物質を付着させてその細かく削った電導体物質の表面にＰ素子を付着している場合には、真空的状態の容器の中の入れ物の中にはＮ素子を入れてマイナスの静電気や電気に帯電させて、電熱線に電気を通してＮ素子を溶融させてプラスに帯電して吊るして有る細い電導体物質に付着している細かく削った電導体物質の表面にＰ素子が付着している表面に飛んでいってＮ素子を付着させてＰ素子とＮ素子の２断層にしてある、
表面にN素子とP素子が2断層で付着した細かく削った電導体物質が付着した細い電導体物質を板状の電導体物質の板の上に並べて細い電導体物質と板状の電導体物質とは接書しないようにし、
板状の電導体物質の上に並べた、表面にN素子とP素子が2断層で付着した細かく削った電導体物質が付着した細い電導体物質の上に細い電導体物質を並べてその上に、表面にN素子とP素子が2断層で付着した細かく削った電導体物質が付着した細い電導体物質を介して何回にも重ね並べ、その上に細い電導体物質を並べて、
今までの上記記載で製造した装置をガラス又はプラスチックの透明な物質で覆う、
光発電装置の製造方法。
【発明の詳細な説明】
【技術分野】
【０００１】
効率のいい太陽光発電装置と製造方法
【背景技術】
【０００２】
従来の太陽光発電は光電波一つ一つに対して発電するようになっていない、
【発明の開示】
【課題を解決するための手段】
【０００３】
光の電波一つ一つに対して発電するようにする、
【０００４】
細い電導体物質に小さい球状電導体物質や細かく削った電導体物質を付着させてその表面にＮ素子とＰ素子を２断層にして光電波一つ一つに対して発電するようにして有る、
【発明の効果】
【０００５】
細い電導体物質に小さい球状電導体物質や細かく削った電導体物質を付着させてその表面にＮ素子とＰ素子を２断層にして光電波一つ一つに対して発電するようにすることで非常に効率のいい発電が出来る、
【発明を実施するための最良の形態】
【０００６】
請求項１は図１の中の２のように真空的にした１の様な長い塔の上から小さい穴のたくさん空いた５の様な容器の中に電導体物質やＮ素子やＰ素子を入れて３のように電熱や熱風で溶融させた電導体物質やＮ素子やＰ素子を４のように小さい穴から点滴状に落としていき真空的状態の中を６ように落下していく間に冷やされて球状の電導体物質になって１０の水や比重の重い液体の入った容器の中に入って多くの球状の電導体物質が出来る、７は冷却装置、８は断熱材、９は空気を抜く穴、
【０００７】
請求項２は請求項１で造った球状の電導体物質やＮ素子やＰ素子は小さい球状や大きい球状が混じり合っており、それらの球状の電導体物質やＮ素子やＰ素子を図２の１３のように水の入った１４の様な容器の中に入れて攪拌させると大きい球状の電導体物質やＮ素子やＰ素子は水の入った容器の中の下の方に１１のように沈んで、小さい球状の電導体物質やＮ素子やＰ素子は１２のように上の方に集まるので上に集まった小さい球状の電導体物資やＮ素子やＰ素子を採取する、
【０００８】
請求項３は図２の１３のように水の入った１４の様な容器の中に少しデンプン質を入れてかき混ぜてその水を電熱器や熱風で温めて温度を上げると中の水は粘性を持って少し比重が高くなってその中に請求項１で造った小さい球状の電導体物質やＮ素子やＰ素子と大きい球状の電導体物質やＮ素子やＰ素子とが多く混じり合っている球状の電導体物質やＮ素子やＰ素子を入れて攪拌すると大きい球状の電導体物質やＮ素子やＰ素子は１１のように下の方に沈んで、小さい球状の電導体物質やＮ素子やＰ素子は１２のように上の方に集まってその小さい球状の電導体物質やＮ素子やＰ素子を採取する、
【０００９】
請求項４は請求項２，３で採取した小さい球状電導体物質を細い電導体物質に付着させる、
【００１０】
請求項５は請求項４の造り方は図３の１５のように真空状態にした容器の中に１６のように細い電導体物質を吊り下げてプラスの静電気や電気に帯電させて、１５の容器の中に有る１７の容器の入れ物の中に請求項２，３で採取した小さい球状電導体物質を入れてマイナスの静電気に帯電させて、マイナスの静電気に帯電している小さい球状電導体物質をプラスの静電気に帯電して吊るしてある細い電導物質に図４のように全面に付着させる、１９は小さい球状電導体物質、１８は細い電導体物質、
【００１１】
請求項６は請求項４，５の細い電導体物質に小さい球状電導体物資を付着させたちいさい球状電導体物質の表面にＮ素子やＰ素子を薄く付着させる、
【００１２】
請求項７は請求項６の造り方は図５の真空的状態の容器の中に請求項４，５で造った細い電導体物質の全面に小さい球状電導体物質を付着させた細い電導体物質を２３のように吊り下げてプラスの静電気や電気に帯電させて、真空的状態の容器の中の２１の様な入れ物の中に２０のように半導体Ｎ素子か又は半導体Ｐ素子を入れてマイナスの静電気に帯電させてそれを２２の様な電線の電熱器で溶融させて、プラスの静電気や電気に帯電している図６の１８の細い電導体物質に１９のように小さい球状電導物質が付着している球状の電導体物質の表面に、マイナスの静電気に帯電している半導体Ｎ素子が２４のように飛んでいって薄く付着する又は半導体Ｐ素子が飛んでいって薄く付着する、
【００１３】
請求項８は請求項６，７で造った細い電導体物質に付着した小さい球状電導体物質の表面に付着したＮ素子の表面の上にはＰ素子を付着させて、小さい球状電導体物質の表面にＰ素子が付着した表面の上にはＮ素子を付着させる、
【００１４】
請求項９は請求項８の造り方は真空的状態の容器の中に請求項７で造った小さい球状電導体物質の表面にＮ素子か又はＰ素子を薄く付着させた細い電導体物質を図７の４９のように吊り下げてそれにプラスの静電気や電気を帯電させて、吊り下げてある細い電導体物質に付着している小さい球状電導体物質の表面にＮ素子が付着している場合は真空的状態の容器の中に有る２１の様な入れ物には２５のようにＰ素子を入れてマイナスの静電気に帯電させて、吊るしてある細い電導体物質に付着している小さい球状電導体の物資の表面にＰ素子が付着している場合は真空的状態の容器の中に有る２１の様な入れ物の中には２５のようにＮ素子を入れてマイナスの静電気に帯電させて、２２の様な電線の付いた２１に付いている電熱器で熱して溶融させて細い電導体物質の小さい球状電導体物質の表面にＮ素子が付着している場合はマイナスの静電気に帯電して溶融しているＰ素子をＮ素子の表面に薄く付着させる、小さい球状電導体物質の表面にＰ素子が付着している場合はマイナスに帯電して溶融しているＮ素子をＰ素子の表面に薄く付着させる、
小さい球状電導体物質の表面には図８のように２４のＮ素子と２６のＰ素子の２断層になっている、
【００１５】
請求項１０は請求項９で造った細い電導体物質に付着した小さい球状電導体物質の表面にＮ素子か又はＰ素子が薄く２断層に付着した物を、図９の２７の板状の電導体物質の上に並べて１８の細い電導体物質と２７の板状の電導体物質とは接触しない様にしてその状態で図１０の２９や２８のように光を当てると光の電波で細い電導体物質に付着している小さい球状電導体物質の表面に２断層になって付着しているＮ素子とＰ素子との間で電子が流れて電流が流れる、小さい球状の一番最初の表面がＮ素子になった２断層のＮ素子とＰ素子の場合は電子は板状の電導体物質から細い電導体物質に流れる、小さい球状の一番最初の表面が２６のようにＰ素子になった２断層のＰ素子とＮ素子の場合には１８の細い電導体物質から１９の小さい球状電導体物質に電子が流れて小さい球状電導体物質から表面に薄く２４のように付着したＮ素子へ４４のように電子が流れる、Ｎ素子表面の上に薄く付着した２６のＰ素子へは４５のように電子が流れてＰ素子からは板状の電導体物質に４８のように電子が流れる、
【００１６】
請求項１１は請求項１０で造った光発電装置は板状の電導体物質の上に小さい球状の表面にＮ素子とＰ素子の２断層に付着した細い電導体物質を並べて光発電を行ってもその小さい球状が板状の電導体物質に触れていない部分では電流は流れていなく、それを電流が流れて効率いいく光発電を行うのには、図１１のように４０の板状の２７の電導体物質の上にその小さい球状が付着した１８の細い電導体物質を並べた上に３９のように細い電導体物質を並べて、１８に付着したその小さい球状が４０の板状の２７の電導物質に触れていない５２のようにたくさんある小さい球状のところで光発電した電流を３９のように上に並べた細い電導体物質に流して板状の電導体物質に合流させて小さい球状で光発電した電流を無駄なく使用する、
図１２は２８，２９の光電波で１８の細い電導体物質に付着した小さい球状の一番最初の表面に付着した２６のＰ素子と２４のＮ素子とで電子が移動して電流が流れて２７の板状の電導体物質に流れる２９の電子の他に３９の細い電導体物質に５３のように電子が流れて小さい球状で光発電した電流を無駄なく使用する、
【００１７】
請求項１２は請求項１１で造った光発電装置の上に同じく請求項１１で造った光発電装置の板状の電導体物質のない部分の光発電部分を図２６のように並べて２断層にする、
【００１８】
請求項１３は請求項１２で造った光発電装置に図２６や図２７の２９や２８のように強い光が当たると上段の細い電導体物質に付着している小さい球状の表面に２断層で付着しているＮ素子とＰ素子との間で光発電しても図２７の５５のように余った光や電波が下段の細い電導体物質に付着している図２６の５４のような小さい球状の表面に２断層で付着している図２７の４４のように２４のＮ素子へ電子が流れて２４のＮ素子から４５のように２６のＰ素子へ電子が流れて光発電して１８の細い電導体物質から１９の小さい球状電導体物質へそして２７の板状の電導体物質に電子が流れて非常に効率のいい光発電装置が製造出来る、
【００１９】
請求項１４は請求項１２で造った光発電装置の上に細い電導体物質に付着している小さい球状の表面にＮ素子とＰ素子が２断層に付着している細い電導体物質を並べて、その上に細い電導体物質を並べて、それを何度も行って細い電導体物質に付着している小さい球状の表面にＮ素子とＰ素子とが２断層に付着している細い電導体物質を何層にも重ねて並べる、請求項２５にも適用する、
【００２０】
請求項１５は小さい球状の電導体物質にアルミニュウム、鉄、ステンレス、銅、亜鉛、スズ、鉛、金、銀を使用する、半導体物質のＮ素子の素材やＰ素子の素材の物質も使用する、
【００２１】
請求項１５の小さい球状の電導体物質に半導体物質のＮ素子とＰ素子とを使用する場合には、図１３のように真空的状態の容器の中に１６のように細い電導体物質を吊り下げてプラスの静電気や電気に帯電させて、２１の入れ物の中に真空的状態の長い塔で製造した小さい球状の半導体物質のＮ素子か又はＰ素子３０を入れてマイナスの静電気に帯電させて１６の細い電導体物質に飛ばして付着させる、
【００２２】
００２１て造った図１４のように小さい球状の半導体物質のＮ素子や又はＰ素子の３１を１８の細い電導体物質に付着している、
【００２３】
００２２で造った物を図１５の５０のように真空的状態の容器の中に吊り下げてプラスの静電気や電気に帯電させて、２１の入れ物の中に３２のＮ素子かＰ素子を入れて、プラスに帯電させて吊るしている細い電導体物質に付着している小さい球状がＮ素子の場合には入れ物の中にＰ素子を入れて小さい球状がＰ素子の場合には入れ物の中にはＮ素子を入れて２２の電熱線に電気を通して３２を溶融させてプラスに帯電させて吊るしている細い電導体物質に付着している小さい球状のＮ素子かＰ素子に飛んでいって表面に付着する、
【００２４】
００２３で造ったものは図１６のように表して有り図１６では３１はＮ素子として３３はＰ素子として表している、
【００２５】
図１７は００２４で造った物を２８や２９の光や電波で光発電している様子、光や電波によって４５のようにＮ素子からＰ素子に電子が流れて４６のようにＰ素子から板状の電導体物質に電子が流れて１８の細い電導体物質から２７の板状電導体物質や３９の細い電導体物質に電子が流れる、
【００２６】
請求項１８は電導体物質を細かく削ったものを細い電導体物質に付着させる、
【００２７】
請求項１９は請求項１８を造るのには図１８の様な真空的状態の容器の中に１６のように細い電導体物質を吊り下げてプラスの静電気や電気に帯電させて、容器の中の入れ物の中に３４のように電導体物質を細かく削った物を入れてマイナスの静電気や電気に帯電させてそれをプラスに帯電して吊るしている細い電導体物質に飛ばして付着させる、
【００２８】
００２７で造ったものを図１９のように表して有る、１８の細い電導体物質に３５のように電導体物質を細かく削ったものを付着させている、
【００２９】
請求項２０は００２７で造った細い電導体物質に電導体物質を細かく削ったものを付着させた、その電導体物質を細かく削ったものの表面にＮ素子や又はＰ素子を付着する、
【００３０】
請求項２１は００２９を造るのには図２０のように真空的状態の容器の中に００２７，００２８で造った細い電導体物質に電導体物質を細かく削ったものを付着させたものを３７のように吊るしてプラスの静電気や電気に帯電させて、２１の入れ物の中には３６のようにＮ素子か又はＰ素子を入れてマイナスの静電気や電気に帯電させて、２２の電熱線に電気を通して３６のＮ素子か又はＰ素子を溶融させてそれを３７の吊るして有るプラスに帯電している細い電導体物質に細かく削った電導体物質が付着しているその細かく削った電導体物質の表面に飛ばして付着させる、
【００３１】
００３０で造ったものを図２１のように表して有る、１８の細い電導体物質に３５のように電導体物質を細かく削ったものを付着させているその表面に３８のようにこの場合はＮ素子を付着している、
【００３２】
請求項２２，２３は００３０で造ったものを図２２のように真空的状態の容器の中に４２のように吊るしてプラスの静電気や電気に帯電させて、吊るして有る細い電導体物質に細かく削った電導体物質を付着してその細かく削った電導体物質の表面にＮ素子を付着させている場合には真空的状態の容器の中の２１の入れ物の中の４１にはＰ素子を入れてマイナスの静電気や電気に帯電させて、２２の電熱線に電気を通してＰ素子を溶融させてプラスに帯電して吊るして有る細い電導体物質に付着している細かく削った電導体物質の表面にＮ素子が付着している表面に飛んでいってＰ素子を付着させてＮ素子とＰ素子の２断層にしてある、
真空的状態の容器の中に４２のように吊るして有るプラスの静電気や電気に帯電させた、細い電導体物質に細かく削った電導体物質を付着させてその細かく削った電導体物質の表面にＰ素子を付着している場合には、真空的状態の容器の中の２１の入れ物の中の４１にはＮ素子を入れてマイナスの静電気や電気に帯電させて、２２の電熱線に電気を通してＮ素子を溶融させてプラスに帯電して吊るして有る細い電導体物質に付着している細かく削った電導体物質の表面にＰ素子が付着している表面に飛んでいってＮ素子を付着させてＰ素子とＮ素子の２断層にしてある、
【００３３】
００３２で造ったものを図２３のように表した、１８の細い電導体物質に３５のように細かく削った電導体物質を付着させてその細かく削った電導体物質の表面にＮ素子とＰ素子とを２断層に付着させた、この図２３では３８をＮ素子として４３をＰ素子としている、
【００３４】
００３２，００３３で造ったものに光や電波が当たった場合の光発電状態を図２４のように表して有る、２８，２９の光や電波が当たったら３８のＮ素子から４３のＰ素子へと４５のように電子が流れて発電して、１８の細い電導体物質から３５の細かく削った電導体物質へと３５の細かく削った電導体物質から４４のように３８のＮ素子へと３８のＮ素子から４５のように４３のＰ素子へと４３のＰ素子から２７の板状の電導体物質へと電子が流れる、
【００３５】
請求項２４は請求項１１，１２，１３，１４の光発電装置や請求項２３で造ったものを光発電装置にして覆うものは図２５の４７のようにガラスやプラスチックの透明なもので覆って光や電波を通して光発電するのとゴミやほこりなどを光発電装置に付かない様にする、
【００３６】
請求項２５は請求項１１，１２，１３，１４，の光発電装置や請求項１６や請求項２３を板状電導体物質に並べた光発電装置の場合は、細い電導体物質に付着している小さい球状電導体物質や細かく削った電導体物質の表面にＮ素子を薄く付着させてそのＮ素子の表面にＰ素子を薄く付着させてＮ素子とＰ素子とが２断層にしている場合は、それに光や電波が当たると細い電導体物質から小さい球状電導体物質や細かく削った電導体物質へと電子が流れて小さい球状電導体物質や細かく削った電導体物質から板状電導体物質へと電子が流れる、
逆に細い電導体物質に付着している小さい球状電導体物質や細かく削った電導体物質の表面にＰ素子を薄く付着させてそのＰ素子の表面にＮ素子を薄く付着させてＰ素子とＮ素子とが２断層にしている場合には、それに光や電波を当てると板状電導体物質から小さい球状電導体物質や細かく削った電導体物質へと電子が流れて小さい球状電導体物質や細かく削った電導体物質から細い電導体物質へと電子が流れる、
Ｎ素子とＰ素子との２断層になっているところに流れる電子や電流は、逆になっているＰ素子とＮ素子とが２断層になっているところに流れる電子と電流とは逆に流れる、
【００３７】
請求項２６は電導体物質を粉末にして接着剤に混ぜて電導物質の接着剤を造る、
【００３８】
請求項２７は板状の上に一面に張りめぐらして有る電導体物質と繋がる電極と逆の電極で板状の横側に付いている電導体物質と繋がる部分や、小さい球状電導体物質や細かく削った電導体物質や小さい球状のＮ素子やＰ素子を付着させる部分以外を図３０の６６のように細い電導体物質の部分に覆ってその細い電導体物質１８を吊り下げて５８の電導物質接着剤を吹き付ける機器で５９のように請求項２６で造った電導物質接着剤を吹き付けて６０のものを回して細い電導体物質の周りや全体に電導物質接着剤を付着させる、
【００３９】
請求項２８は図２９の５６のような容器の中に５７のように小さい球状電導体物質や細かく削った電導体物質や小さい球状のＮ素子やＰ素子を入れて、その容器の中に入っているものに００３８で造った細い電導体物質の部分に電導接着剤を塗ったりや付着させた６１の細い電導体物質を寝かして細い電導体物質の部分に電導物質接着剤を塗ったりや付着した細い電導体物質の全面に小さい球状電導体物質や細かく削った電導体物質や小さい球状のＮ素子やＰ素子を付着させる、
【００４０】
請求項２９は００３８で造った細い電導体物質の部分に電導物質接着剤を塗ったりや付着させた細い電導体物質を図３１の６１のように吊るして、小さい球状電導体物質や細かく削った電導体物質や小さい球状のＮ素子やＰ素子を吹き付ける６２の機器で６３のように吹き付けて６４で回転させて６１の吊るして有る細い電導体物質の部分に電導物質接着剤が塗ったりや付着している全面に吹き付けているものを付着させる、
【００４１】
図３２は００３９や００４０で造ったものを表したものでこの場合は６１の細い電導体物資の部分に電導物質接着剤を塗ったりや付着させた部分全体に６５のように付着させたものは小さい球状電導体物質といて表して有る、
【００４２】
請求項３０は００３９や００４０や００４１で造ったものを真空的状態の容器の中に図５の２３のように吊るしてプラスの静電気や電気に帯電させて、容器の中の入れ物の２１の中に２０のようにＮ素子かＰ素子を入れてマイナスの静電気や電気に帯電させて２２の電熱線で２０のＮ素子かＰ素子を溶融させて、２３のように吊るして有る小さい球状電導体物質や細かく削った電導体物資や小さい球状のＮ素子やＰ素子の表面に飛ばして付着させる、
吊るして有るのが小さい球状のＮ素子の場合は容器の入れ物の中にＰ素子を入れてマイナスの静電気や電気に帯電させて電熱器で溶融させて小さい球状のＮ素子の表面に飛ばして付着させてＮ素子とＰ素子の２断層にする、
吊るして有るのが小さい球状のＰ素子の場合には容器の入れ物の中にＮ素子を入れてマイナスの静電気や電気に帯電させて電熱器で溶融させて小さい球状のＰ素子の表面に飛ばして付着させてＰ素子とＮ素子の２断層にする、
【００４３】
請求項３１は００４２で造ったものを真空的状態の容器の中に図７の４９のように吊るしてプラスの静電気や電気に帯電させて、容器の入れ物の２１の中に２５のようにＮ素子かＰ素子を入れてマイナスの静電気や電気に帯電させて２２の電熱線で溶融させて吊るして有る小さい球状電導体物質や細かく削った電導体物質の表面にＮ素子かＰ素子かが付着しているその表面に付着させる、
吊るして有る小さい球状電導体物質や細かく削った電導体物質の表面にＮ素子が付着している場合には、容器の入れ物の中にＰ素子を入れてマイナスの静電気や電気に帯電させて溶融させて、その吊るして有る小さい球状電導体物質や細かく削った電導体物質の表面に付着しているＮ素子のその表面に飛んでいって付着させてＮ素子とＰ素子との２断層にしている、
吊るして有る小さい球状電導体物質や細かく削った電導体物質の表面にＰ素子が付着している場合には、容器の入れ物の中にＮ素子を入れてマイナスの静電気や電気に帯電させて溶融させて、その吊るして有る小さい球状電導体物質や細かく削った電導体物質の表面に付着しているＰ素子のその表面に飛んでいって付着させてＰ素子とＮ素子との２断層にしている、
【００４４】
請求項３２は００４２や００４３で造った、小さい球状電導体物質や細かく削った電導体物質の表面にＮ素子とＰ素子とで２断層になっているものや小さい球状のＮ素子とＰ素子の２断層になっているものを板状の電導体物質に並べて光発電装置にする、
請求項１１，１２，１３，１４と同じくする、
【産業上の利用可能性】
【００４５】
自然のエネルギ−利用することによって化石などの燃料の消減が出来て、これからも世界的にいろいろとエネルギ−の使用が増えていき先進国といわれる人々達や途上国といわれる国々の人々達が利用することによって化石などの燃料の消減になる、
【図面の簡単な説明】
【００４６】
【図１】電導体物質やＮ素子やＰ素子を溶融させて真空的状態の長い塔の上からの極少穴からぽたぽたと点滴状に垂らして下に落ちていく間に小さい球状に冷やされて成型されていく、その塔
【図２】図１の真空的状態の長い塔の上から落ちながら小さい球状電導体物質や小さい球状のＮ素子やＰ素子に成型されて、下側の液体の入った容器の中に落ちて入った多くの小さい球状電導体物質や小さい球状のＮ素子やＰ素子を撹拌させて、液体の入った容器の液体の上側には極少の小さい球状電導体物質や極少の球状のＮ素子やＰ素子が集まる、その容器、
【図３】真空的状態の容器の中に細い電導体物質を吊るして、容器の入れ物の中に小さい球状電導体物質や小さい球状のＮ素子やＰ素子を入れて吊るして有る細い電導体物質に付着させる、その真空的状態の容器、
【図４】図３で出来た、細い電導体物質に小さい球状電導体物質を付着させた
【図５】図４で出来たものを真空的状態の容器の中に吊るしてＮ素子かＰ素子を溶融させて図４で出来た物の表面に付着させる、その装置、
【図６】図５で出来たものを表して有る、
【図７】図６で出来たものを真空的状態の容器の中に吊るしてＮ素子かＰ素子を溶融させて図６で出来た物の表面に付着させてＮ素子とＰ素子の２断層にしてある、
【図８】図７で出来たものを表して有る、
【図９】図８で出来たものを板状の電導体物質に並べて光発電装置にしてある、
【図１０】図９で造った光発電装置で光や電波によって発電して電子や電流の流れている様子を表して有る、
【図１１】図９で造った光発電装置では、小さい球状電導体物質の表面にＮ素子とＰ素子とで２段階になっている部分が下側の板状の電導体物質と接触していない部分のＮ素子とＰ素子の２断層に、細い電導体物質を並べてその細い電導体物質と板状の電導体物質とを接続して、光発電した電流を無駄なく使うその装置、
【図１２】図１１で造った光発電装置で、細い電導体物質に付着している小さい球状電導体物質の表面にＮ素子とＰ素子とが２断層に付着した物で光発電をおこなっても、板状の電導体物質と接触していない部分のＮ素子とＰ素子との２断層で光発電した電流や電子を細い電導体物質に流して板状の電導体物質と接続して、光発電を無駄なく使用しているその様子、
【図１３】真空的状態の容器の中に細い電導体物質を吊り下げて、小さい球状のＮ素子かＰ素子を細い電導体物質に付着させるその装置、
【図１４】図１３で出来たものを表して有る、
【図１５】図１４で出来たものを真空的状態の容器の中に吊るして、Ｎ素子かＰ素子を溶融させて吊るして有る小さい球状のＮ素子かＰ素子の表面に付着させるその装置、
【図１６】図１５で出来たものを表して有る、
【図１７】図１５や図１６で出来たものを板状の電導体物質に並べて、板状の電導体物質と接触していない部分には細い電導体物質を並べて光発電装置にして、光や電波で光発電して電子や電流の流れも示して有る、
【図１８】真空的状態の容器の中に細い電導体物質を吊るして、細かく削った電導体物質をその吊るして有る細い電導体物質に付着させるその装置、
【図１９】図１８で造ったものを表して有る、
【図２０】真空的状態の容器の中に図１９で造ったものを吊るして、その付着している細かく削った電導体物質の表面にＮ素子かＰ素子を付着させるその装置、
【図２１】図２０で造ったものを表して有る、
【図２２】真空的状態の容器の中に図２１で造ったもの吊るして、Ｎ素子かＰ素子を溶融させてそれを、吊るして有る細かく削った電導体物質の表面にＮ素子かＰ素子が付着しているその表面に付着させてＮ素子とＰ素子とが２断層にさせるその装置、
【図２３】図２２で造ったものを表している、
【図２４】図２２で造ったものや図２３のものを板状の電導体物質に並べて、板状の電導体物質と接触していない部分には細い電導体物質を並べて、光発電装置にして光や電波が当たると発電して電子や電流の流れも示している様子、
【図２５】光発電装置に透明なガラスやプラスチックで覆って光発電装置にゴミやほこりなどが付かない様にする、
【図２６】図１２や図１７や図２４の光発電装置で板状の電導体物質に並べているものを何層にも重ねて光発電装置にしている、
【図２７】図２６で造った光発電装置で光や電波で発電して電子や電流が流れている様子、
【図２８】図１２や図１７や図２４や図２６で造った光発電装置を上から見ている図、
【図２９】図３０で出来た電導体物質の粉末と接着剤を混ぜたものを吹き付けた細い電導体物質や、電導体物質の粉末と接着剤を混ぜたものを細い電導体物質に塗って、小さい球状電導体物質や細かく削った電導体物質や小さい球状のＮ素子やＰ素子を付着させるために、それらの入った容器にその細い電導体物質を寝かしてまんべんなく付着させている、
【図３０】細い電導体物質を吊るして、電導体物質の粉末と接着剤を混ぜてそれを吊るして有る細い電導体物質に吹き付けて細い電導体物質を回転させて細い電導体物質にまんべんなく付けている、
【図３１】図３０で出来た物や、細い電導体物質に電導体物質の粉末を接着剤に混ぜて塗ったものやを吊るして、小さい球状電導体物質や細かく削った電導体物質や小さい球状のＮ素子やＰ素子を吹き付けて付着させている、
【図３２】図２９や図３０で出来たものを表して有る、
【符号の説明】
【００４７】
１  真空的状態の長い塔の上から、電導体物質やＮ素子やＰ素子を溶融させて極少穴から
ぽたぽたと点滴状に落として下に落ちながら冷えて小さい球状に固まっていく、そ
の長い塔、
２  長い塔の中の真空的状態
３  電導体物質やＮ素子やＰ素子を溶融させる電熱器、
４  電導体物質やＮ素子やＰ素子を溶融させたものを極少穴からぽたぽたと落とすその極少穴、
５  電導体物質やＮ素子やＰ素子を入れている容器、
６  ５の容器に入れている電導体物質やＮ素子やＰ素子を溶融して極少穴からぽたぽたと点滴状態で落として下に落ちながら小さい球状に冷えて固まって行く、その落ちていく電導体物質やＮ素子やＰ素子、
７  冷却装置、
８  断熱材、
９  空気を抜く穴、
１０  上から落ちてくる小さい球状の電導体物質やＮ素子やＰ素子を落としてためる水や比重の重い液体が入った容器、
１１  １０の容器の中に大きめの球状の電導体物質やＮ素子やＰ素子が沈んでいる、
１２  １０の容器の中に小さい球状の電導体物質やＮ素子やＰ素子が上の方に集まっている、
１３  １０の容器の中の水、
１４  １０の容器の中に１３の水や１３の水にデンプン質を混ぜて熱して比重の重たい液体にして球状の電導体物質やＮ素子やＰ素子を入れて攪拌して大きい球状の電導体物質やＮ素子やＰ素子を下側に集めて、小さい球状の電導体物質やＮ素子やＰ素子は上側に集める、その容器、
１５  真空的状態の容器、
１６  細い電導体物質を吊るして有る、
１７  小さい球状の電導体物質を入れる容器、
１８  小さい球状の電導体物質が付着している細い電導体物質、
１９  小さい球状電導体物質、
２０  半導体のＮ素子かＰ素子を入れている、
２１  半導体のＮ素子やＰ素子を入れている容器、
２２  ２０のＮ素子やＰ素子を溶融させる電熱線、
２３  細い電導体物質に小さい球状電導体物質が付着しているのを吊るして有る、
２４  細い電導体物質に付着している小さい球状電導体物質の表面に半導体のＮ素子やＰ素子が飛んでいって付着する、この場合の２４はＮ素子として表して有る
２５  Ｎ素子やＰ素子を入れている、
２６  細い電導体物質に小さい球状電導体物質が付着していてその表面に２４のＮ素子が薄く付着してその表面にＰ素子が薄く付着している、この場合はその薄く付着したＰ素子、
２７  細い電導体物質に小さい球状電導体物質が付着しているその表面にＮ素子とＰ素子とが薄く２断層に付着していてそれを板状の電導体物質に並べる、その板状の電導体物質、
２８  波長の短い光や電波、
２９  波長の長い光や電波、
３０  小さい球状のＮ素子やＰ素子、
３１  細い電導体物質に付着した小さい球状のＮ素子やＰ素子、この場合にはＮ素子として表して有る、
３２  細い電導体物質に付着した小さい球状のＮ素子やＰ素子の表面に薄く付着させるための溶融させるＮ素子やＰ素子、
３３  小さい球状のＮ素子やＰ素子の表面に薄く付着したＮ素子やＰ素子、この場合にはＰ素子として表して有る、
３４  細かく削った電導体物質を入れている、
３５  細い電導体物質に付着している細かく削った電導体物質、
３６  Ｎ素子かＰ素子を入れて溶融させる、
３７  細かく削った電導体物質が付着している細い電導体物質を吊るして有る、
３８  細い電導体物質に付着している細かく削った電導体物質の表面に付着しているＮ素子やＰ素子、この場合の３８はＮ素子として表して有る、
３９  細い電導体物質に付着している小さい球状電導体物質の表面にＮ素子とＰ素子とが２断層に付着していて光発電するものを、板状の電導体物質に並べても、その板状の電導体物質と接触していない部分の光発電するものに、細い電導体物質を並べて光発電した電子や電流の流れを細い電導体物質に流して光発電を無駄なく使う、その細い電導体物質、
４０  光発電装置の板状基盤、
４１  Ｎ素子やＰ素子を入れている、
４２  細い電導体物質に細かく削った電導体物質を付着させてその表面にＮ素子やＰ素子を付着させて吊るして有る、
４３  細かく削った電導体物質の表面に薄くＮ素子かＰ素子が付着してその表面に薄くＮ素子かＰ素子を付着させて、この場合の４３はＰ素子が薄く付着してある、
４４  細い電導体物質から細かく削った電導体物質に電子が流れて、細かく削った電導体物質からその表面に薄く付着しているＮ素子に電子が流れている様子を表して有る、
４５  ４４で表して有る細かく削った電導体物質からその表面に薄く付着したＮ素子へ電子が流れて、そのＮ素子からＰ素子へ電子が流れている様子を表している、
４６  ４５で表して有るＮ素子からＰ素子へ電子が流れて、そのＰ素子から板状の電導体物質に電子が流れているのを表して有る、
４７  光発電装置を透明なガラスやプラスチックで覆って光発電装置にゴミやほこりなど付けない、その覆ったガラスやプラスチック、
４８  板状の電導体物質を電子が流れている様子、
４９  真空的状態の容器の中に細い電導体物質に小さい球状の電導体物質が付着してその表面にＮ素子やＰ素子を薄く付着させているのを吊るして有る、この場合は表面にＮ素子を付着させている、
５０  真空的状態の容器の中に細い電導体物質に小さい球状のＮ素子やＰ素子を付着しているのを吊るして有る、
５１  板状の電導体物質とは違う電極で、小さい球状電導体物質や細かく削った電導体物質や小さい球状のＮ素子やＰ素子とが付着した細い電導体物質と接触している板状の横に有る電導体物質
５２  光発電装置で板状の電導体物質と触れていない部分の光発電を細い電導体物質に流して無駄なく光発電を使用している、その板状電導体物質と触れていなく細い電導体物質と触れてそれに電子を流している小さい球状の電導体物質、
５３  板状の電導体物質に触れていない部分で光発電した電子を板状の電導体物質と触れていない細い電導体物質に流している、
５４  細い電導体物質に付着した小さい球状の電導体物質の表面に２断層でＮ素子とＰ素子とが薄く付着した光発電するものを板状の電導体物質に何層にも並べて、強い光や電波で上層で発電して余った光や電波を下層で発電する小さい球状電導体物質が板状の電導体物質に電子を流す、その小さい球状電導体物質、
５５  強い光や電波が上層で発電してその余った光や電波、
５６  小さい球状電導体物質や細かく削った電導体物質や小さい球状のＮ素子やＰ素子を入れている容器、
５７  容器の中に入った小さい球状電導体物質や細かく削った電導体物質や小さい球状のＮ素子やＰ素子、
５８  電導体物質の粉末を接着剤に混ぜて電導接着剤にして細い電導体物質に吹き付けている機器、
５９  電導体物質の粉末を接着剤に混ぜて電導接着剤にしてそれを細い電導体物質に吹き付けている、その飛んでいる電導接着剤、
６０  細い電導体物質に電導接着剤を吹き付けているその細い電導体物質を回転させて装置で細い電導体物質にまんべんなく付着させている、
６１  電導体物質の粉末を接着剤に混ぜて電導接着剤にして、それを細い電導体物質に塗ったりや吹き付けたりして付着させた細い電導体物質、小さい球状電導体物質や細かく削った電導体物質や小さい球状のＮ素子やＰ素子にその細い電導体物質を寝かしてまんべんなく付着させている、
６２  ６１の細い電導体物質に電導接着剤を付着させてものに、小さい球状電導体物質や細かく削った電導体物質や小さい球状のＮ素子やＰ素子を吹き付けて付着させている、その吹き付けている機器、
６３  小さい球状の電導体物質や細かく削った電導体物質や小さい球状のＮ素子やＰ素子が飛んでいって吹き付けている、その飛んでいっている様子、
６４  ６１の細い電導体物質に電導接着剤が付着したものに小さい球状の電導体物質や細かく削った電導体物質や小さい球状のＮ素子やＰ素子を吹き付けて付着させているその細い電導体物質を回転させてまんべんなく付着させている、その回転させる機器、
６５  細い電導体物質に小さい球状電導体物質や細かく削った電導体物質や小さい球状の
Ｎ素子やＰ素子が付着している様子、この場合は小さい球状電導体物質が付着している、
６６  細い電導体物質を板状の電導体物質の電極と違う電極に繋ぐ部分などに覆ってその部分には電導接着剤を付着させない様にしている、その覆っているもの、
【図１】
2018088541.tif 000003
【図２】
2018088541.tif 000004
【図３】
2018088541.tif 000005
【図４】
2018088541.tif 000006
【図５】
2018088541.tif 000007
【図６】
2018088541.tif 000008
【図７】
2018088541.tif 000009
【図８】
2018088541.tif 000010
【図９】
2018088541.tif 000011
【図１０】
2018088541.tif 000012
【図１１】
2018088541.tif 000013
【図１２】
2018088541.tif 000014
【図１３】
2018088541.tif 000015
【図１４】
2018088541.tif 000016
【図１５】
2018088541.tif 000017
【図１６】
2018088541.tif 000018
【図１７】
2018088541.tif 000019
【図１８】
2018088541.tif 000020
【図１９】
2018088541.tif 000021
【図２０】
2018088541.tif 000022
【図２１】
2018088541.tif 000023
【図２２】
2018088541.tif 000024
【図２３】
2018088541.tif 000025
【図２４】
2018088541.tif 000026
【図２５】
2018088541.tif 000027
【図２６】
2018088541.tif 000028
【図２７】
2018088541.tif 000029
【図２８】
2018088541.tif 000030
【図２９】
2018088541.tif 000031
【図３０】
2018088541.tif 000032
【図３１】
2018088541.tif 000033
【図３２】
2018088541.tif 000034